(57)【特許請求の範囲】
【請求項１】
アリール環骨格または長鎖アルキル基を含有する疎水性エポキシ樹脂、この疎水性エポキシ樹脂に非相溶の植物由来のポリフェノールであるフェノール硬化剤、およびこれらの相溶化剤としてソルビトールポリグリシジルエーテル、グリセロールポリグリシジルエーテル、ジグリセロールポリグリシジルエーテル、ポリグリセロールポリグリシジルエーテル、エチレングリコールジグリシジルエーテル、ジエチレングリコールジグリシジルエーテル、ポリエチレングリコールジグリシジルエーテル、プロピレングリコールジグリシジルエーテル、ポリプロピレングリコールジグリシジルエーテル、トリメチロールプロパンポリグリシジエーテル、およびペンタエリスリトールポリグリシジルエーテルから選ばれる少なくとも１種を含有し、前記疎水性エポキシ樹脂、フェノール硬化剤、および相溶化剤の配合比率は、質量比で０．１〜９９：０．１〜６０：０．１〜９９の範囲であり、水を含有しないことを特徴とするエポキシ樹脂組成物。
【請求項２】
植物由来のポリフェノールがタンニン酸であることを特徴とする請求項１に記載のエポキシ樹脂組成物。
【請求項３】
半硬化状態であることを特徴とする請求項１または２に記載のエポキシ樹脂組成物。
【請求項４】
請求項１ないし３いずれか一項に記載のエポキシ樹脂組成物を硬化したものであることを特徴とする成形品。
【発明の詳細な説明】
【技術分野】
【０００１】
本発明は、成形材料に適したエポキシ樹脂組成物とそれを用いた成形品に関するものである。
【背景技術】
【０００２】
エポキシ樹脂はその優れた特性から塗料、接着剤、積層板、封止剤等として建材分野から電子材料分野まで幅広く用いられている。特にフェノール硬化剤を用いた場合、骨格に芳香環を有するため高い耐熱性、耐水性を有する。
【０００３】
このようにエポキシ樹脂を主剤に用い、硬化剤としてフェノール硬化剤を用いれば物性の高い硬化物が得られる。しかし、主剤とフェノール硬化剤との極性が大幅に異なる場合、主剤とフェノール硬化剤との反応が進行せず、あるいは得られる硬化物が不均一なものとなる。そしてこの不均一な硬化物は、期待していた物性が得られない場合やブリード現象が起こる場合がある。例えば、主剤に一般的なエポキシ樹脂であるビスフェノールA型エポキシ樹脂を用い、フェノール硬化剤には分子間結合が強く融点を持たない化合物である加水分解型タンニン酸を用いて硬化反応を行うと、反応時に主剤とフェノール硬化剤とが相溶しないため、得られた硬化物は不均一となる。
【０００４】
この問題を解決する方法として、フェノール硬化剤を疎水化する方法が知られており、具体的にはフェノール性水酸基を変性する方法が知られている。これは、フェノール性水酸基との反応性が高い化合物であるエピクロロヒドリンを反応させ、フェノール性水酸基をエポキシ化して疎水化し、主剤との相溶性を向上させる方法である（非特許文献１参照）。
【０００５】
また、リグニンをフェノール誘導体でグラフト化した化合物とエポキシ樹脂とを反応させ架橋・高分子化させる方法も提案されている（特許文献１参照）。
【０００６】
さらに、主剤とフェノール硬化剤との相溶性を向上させるために、第三の成分を添加するという手法もある。具体的には、主剤とフェノール硬化剤とを相溶化できるアセトンやＤＭＦの等の溶剤を用いる方法がある。
【先行技術文献】
【非特許文献】
【０００７】
【非特許文献１】「木質新素材ハンドブック」技報堂出版 p. 361
【特許文献】
【０００８】
【特許文献１】特開平９−１４３３０５号公報
【発明の概要】
【発明が解決しようとする課題】
【０００９】
しかしながら、この溶剤を用いる方法では、相溶化のために用いた溶剤が硬化物に残存してしまう可能性や、成形時に硬化物が発泡する可能性があり、強度や耐熱性を低下させてしまう原因となる。さらに、環境問題を考慮すると溶剤等の使用は環境負荷が高く、今後は控える傾向になると予測される。
【００１０】
本発明は、以上の通りの事情に鑑みてなされたものであり、主剤とフェノール硬化剤とが相溶して均一な硬化物を得ることができ、強度や耐熱性等の所要の物性を得ることができるとともに、環境適性にも優れたエポキシ樹脂組成物とそれを用いた成形品を提供することを課題としている。
【課題を解決するための手段】
【００１１】
本発明のエポキシ樹脂組成物は、アリール環骨格または長鎖アルキル基を含有する疎水性エポキシ樹脂、この疎水性エポキシ樹脂に非相溶のフェノール硬化剤、およびエーテル基含有エポキシ樹脂からなる相溶化剤を含有することを特徴とする。
【００１２】
このエポキシ樹脂組成物において、前記疎水性エポキシ樹脂、フェノール硬化剤、および相溶化剤の配合比率は、質量比で０．１〜９９：０．１〜６０：０．１〜９９の範囲であることが好ましい。
【００１３】
このエポキシ樹脂組成物において、好ましい態様の一つでは、エポキシ樹脂組成物が半硬化状態である。
【００１４】
本発明の成形品は、上記のエポキシ樹脂組成物を硬化したものであることを特徴とする。
【発明の効果】
【００１５】
本発明によれば、主剤とフェノール硬化剤とが相溶して均一な硬化物を得ることができ、強度や耐熱性等の所要の物性を得ることができる。さらに、溶剤の使用を抑制したエポキシ樹脂組成物とすることができ、環境負荷を低減することができる。
【発明を実施するための形態】
【００１６】
以下に、本発明を詳細に説明する。
【００１７】
本発明において主剤として用いられるアリール環骨格または長鎖アルキル基を含有する疎水性エポキシ樹脂は、分子内にエポキシ基を２つ以上有し、３次元架橋するものであれば特に制限なく用いることができる。
【００１８】
このアリール環骨格または長鎖アルキル基を含有する疎水性エポキシ樹脂は、成形性を考慮すると、分子量が好ましくは５０００未満、より好ましくは２０００未満である。
【００１９】
このようなアリール環骨格を含有する疎水性エポキシ樹脂としては、特に限定されないが、例えば、ビスフェノールＡ型エポキシ樹脂、ビスフェノールＦ型エポキシ樹脂、ビフェニル型エポキシ樹脂、テトラメチルビフェニル型エポキシ樹脂、フェノールノボラック型エポキシ樹脂、クレゾールノボラック型エポキシ樹脂、トリフェニルメタン型エポキシ樹脂、テトラフェニルエタン型エポキシ樹脂、ジシクロペンタジエン−フェノール付加反応型エポキシ樹脂、フェノールアラルキル型エポキシ樹脂、ナフトールノボラック型エポキシ樹脂、ナフトールアラルキル型エポキシ樹脂、ナフトール−フェノール共縮ノボラック型エポキシ樹脂、ナフトール−クレゾール共縮ノボラック型エポキシ樹脂、芳香族炭化水素ホルムアルデヒド樹脂変性フェノール系樹脂型エポキシ樹脂、ビフェニル変性ノボラック型エポキシ樹脂等を用いることができる。また、長鎖アルキル基を含有する疎水性エポキシ樹脂としては、特に限定されないが、長鎖アルキル基として炭素数８以上のアルキル基を持つことが好ましい。これらは１種単独で用いてもよく、２種以上を併用してもよい。
【００２０】
長鎖アルキル基を含有する疎水性エポキシ樹脂としては、水溶性エポキシ樹脂に溶解するものであれば特に限定されないが、長鎖アルキル基の炭素数が好ましくは８以上、より好ましくは８〜３０、特に好ましくは１５〜２０である。例えば、植物由来のエポキシ樹脂である植物油脂のエポキシ化合物を好ましく用いることができる。植物油脂のエポキシ化合物を用いることで、エポキシ樹脂組成物とその硬化物中における植物由来成分の比率を高めることができ、化石資源の代替およびＣＯ2削減が可能な環境対応材料となる。このような植物油脂のエポキシ化合物として、例えば、市販されている大豆、亜麻、桐、ごま、やしの種子等の植物油脂のエポキシ化合物を用いることができる。
【００２１】
本発明において、フェノール硬化剤としては、１分子中に２個以上のフェノール性水酸基を持つポリフェノール硬化剤を好ましく用いることができる。ポリフェノール硬化剤としては、特に限定されないが、植物由来成分の比率を高めることができ、化石資源の代替およびＣＯ2削減が可能な環境対応材料となるため、植物由来のポリフェノールが好ましい。
【００２２】
植物由来のポリフェノールとしては、例えば、木本植物（マツ科、スギ科、ヒノキ科等の針葉樹、広葉樹）および草本植物の樹皮、幹、茎、枝、葉等のタンニン酸、お茶等に含まれるフラボノイドの一種であるエピガロガレートカテキンと呼ばれるポリフェノール類等が挙げられる。
【００２３】
これらは、植物の種類、部位等により、含まれる構造が異なる。例えば、タンニン酸の場合、フラバノール骨格を持つ化合物が重合した縮合型タンニンおよび、没食子酸やエラグ酸等の芳香族化合物とグルコース等の糖とがエステル結合を形成した加水分解性タンニンの２つに分類される。
【００２４】
縮合型タンニンは針葉樹、広葉樹のどちらにも分布している。幹の部分よりも樹皮に多く分布しており、アカシア属の樹木の樹皮タンニン含有率は２０〜３０％にのぼる。
【００２５】
加水分解性タンニンは双子葉離弁花植物に局在して分布する。ウコギ科ヌルデの葉にヌルデノミミフシアブラムシが寄生してできる虫こぶ（五倍子と称する）に含まれるガロタンニンや、フウロソウ科ゲンノショウコに含まれるエラジタンニン等が挙げられる。
【００２６】
本発明において、エーテル基含有エポキシ樹脂からなる相溶化剤は、アリール環骨格または長鎖アルキル基を含有する疎水性エポキシ樹脂と、フェノール硬化剤とを均一化するものである。
【００２７】
エーテル基含有エポキシ樹脂からなる相溶化剤は、エーテル基を含有するため極性が高いフェノール硬化剤との親和性が高い。また、エポキシ骨格を有するため、アリール環骨格または長鎖アルキル基を含有する疎水性エポキシ樹脂との親和性も高いので、両者を相溶化することができる。
【００２８】
このようなエーテル基含有エポキシ樹脂としては、例えば、ソルビトールポリグリシジルエーテル、グリセロールポリグリシジルエーテル、ジグリセロールポリグリシジルエーテル、ポリグリセロールポリグリシジルエーテル、エチレングリコールジグリシジルエーテル、ジエチレングリコールジグリシジルエーテル、ポリエチレングリコールジグリシジルエーテル、プロピレングリコールジグリシジルエーテル、ポリプロピレングリコールジグリシジルエーテル、トリメチロールプロパンポリグリシジエーテル、ペンタエリスリトールポリグリシジルエーテル等を用いることができる。これらは１種単独で用いてもよく、２種以上を併用してもよい。
【００２９】
具体的な商品名としては、例えば、デナコールＥＸ−６１１、デナコールＥＸ−６１２、デナコールＥＸ−６１４、デナコールＥＸ−６１４Ｂ、デナコールＥＸ−６２２、デナコールＥＸ−５１２、デナコールＥＸ−５２１、デナコールＥＸ−４２１、デナコールＥＸ−３１３、デナコールＥＸ−３１４、デナコールＥＸ−３２１、デナコールＥＸ−８１０、デナコールＥＸ−８１１、デナコールＥＸ−８５０、デナコールＥＸ−８５１、デナコールＥＸ−８２１、デナコールＥＸ−８３０、デナコールＥＸ−８３２、デナコールＥＸ−８４１、デナコールＥＸ−８６１、デナコールＥＸ−９１１、デナコールＥＸ−９４１、デナコールＥＸ−９２０、デナコールＥＸ−９３１（以上ナガセケムテック株式会社製）、ＳＲ−ＧＬＧ、ＳＲ−１６H、ＳＲ−ＴＭＰ、ＳＲ−ＰＧ、ＳＲ−４ＰＧ、ＳＲ−ＥＧＭ、ＳＲ−２ＥＧ、ＳＲ−８ＥＧ、ＳＲ−ＤＧＥ、ＳＲ−４ＧＬ、ＳＲ−ＳＥＰ（以上阪本薬品工業株式会社製）等が挙げられる。
【００３０】
本発明において、アリール環骨格または長鎖アルキル基を含有する疎水性エポキシ樹脂（主剤）、フェノール硬化剤、およびエーテル基含有エポキシ樹脂からなる相溶化剤の配合比率については、特に限定されないが、３成分が加熱混練時に均一化する配合比率であることが好ましい。
【００３１】
例えば、主剤とフェノール硬化剤とが均一化しにくい亜麻仁油エポキシ樹脂と加水分解タンニンに対して少量の相溶化剤を加えたエポキシ樹脂組成物は、２層に分離してしまい機械的強度が低く、透過性の無い硬化物になるため好ましくない。
【００３２】
アリール環骨格または長鎖アルキル基を含有する疎水性エポキシ樹脂と、フェノール硬化剤と、エーテル基含有エポキシ樹脂からなる相溶化剤との配合比率は、それぞれ質量比で０．１〜９９：０．１〜６０：０．１〜９９の割合で配合されることが好ましい。この範囲であれば、３成分を加熱混練時に均一化することができる。但し、これらの成分はエポキシ当量、極性によって最適な配合比が異なってくる。
【００３３】
また、３つの成分の配合比率を変えることで硬化物の物性をコントロールすることができる。例えば、アリール環骨格または長鎖アルキル基を含有する疎水性エポキシ樹脂として分子骨格に剛直な構造を持つビスフェノールA型エポキシ樹脂、フェノール硬化剤として植物由来のポリフェノールであるタンニン酸、エーテル基含有エポキシ樹脂からなる相溶化剤としてエーテル結合を持つジエチレングリコールジグリシジルエーテルを用いて、それらの配合比率を変えることで弾性率、ガラス転移温度を制御することができる。そして様々な製品の品質に応じた物性を発現することができる。
【００３４】
本発明の好ましい態様の一つとして、次のものが挙げられる。
（i）アリール環骨格または長鎖アルキル基を含有する疎水性エポキシ樹脂であるエポキシ化亜麻仁油と、フェノール硬化剤である加水分解性タンニンと、エーテル基含有エポキシ樹脂からなる相溶化剤であるジエチレングリコールジグリシジルエーテルとをそれぞれ質量比で１０〜５０：２０〜１００：１０〜５０の割合で配合したエポキシ樹脂組成物。
（ii）（i）のエポキシ樹脂組成物を１００〜１８５℃で硬化して得られた成形品。
【００３５】
（i）のエポキシ樹脂組成物とすれば、アリール環骨格または長鎖アルキル基を含有する疎水性エポキシ樹脂およびフェノール硬化剤として植物由来材料を用いているので、植物由来樹脂比率を２５％以上に高めることができ、環境対応材料として優れる。
【００３６】
そして、（i）のエポキシ樹脂組成物を硬化する際には、タンニン酸の分解およびジエチレングリコールグリジルエーテルの気化が１９０℃付近で起こるので、加熱温度は１８５℃以下で行うのが好ましい。
【００３７】
本発明のエポキシ樹脂組成物には、上記の各成分に加えて、本発明の効果を損なわない範囲内において他の添加成分を配合してもよい。このような添加成分としては、例えば、硬化促進剤、充填剤、増量剤、強化繊維等が挙げられる。
【００３８】
硬化促進剤としては、硬化性樹脂に一般に用いられているもの、例えば、パラトルエンスルホン酸水和物、トリフェニルホスフィン、イミダゾール、ジアザビシクロウンデセン等を用いることができる。
【００３９】
充填剤、増量剤としては、特に限定されないが、例えば、針葉樹、広葉樹、竹、もみがら、ケナフ、サトウキビ、シュロ、紙粉等を用いれば、エポキシ樹脂組成物とその硬化物中における植物由来成分の比率を高めることができる。
【００４０】
また、相溶性をさらに向上させて反応性を高める目的で、オキサゾリン系，エポキシ−アクリル系、エポキシ−酸無水物系等の相溶化剤を適宜用いてもよい。
【００４１】
本発明のエポキシ樹脂組成物は、高い耐熱性と機械的特性を有する硬化物を形成することができるため、成形材料として好適に用いることができる。また、紙やガラス繊維等に含浸し、あるいは単板に塗布して積層板として好適に用いることができ、接着剤としても好適に用いることができる。
【００４２】
本発明のエポキシ樹脂組成物は、適宜の条件にて反応させることによって硬化物とされる。硬化反応の反応機構は次のように考えられる。フェノール硬化剤のフェノール性水酸基と、主剤のアリール環骨格または長鎖アルキル基を含有する疎水性エポキシ樹脂におけるエポキシ基との反応が主反応として起こる。そして副反応として相溶化剤のエーテル基含有エポキシ樹脂のエポキシ基とフェノール硬化剤中の水酸基との反応が進行する。これらの反応により、三次元網状構造の硬化物となるものと考えられる。
【００４３】
硬化反応の条件は、特に限定されないが、従来の硬化性樹脂と同様の条件が適用できる。具体的には、例えば、加熱、光照射、硬化促進剤の添加等により硬化反応を進行させることができる。
【００４４】
本発明の成形品は、骨格に多くの芳香族、架橋点を有し、高い耐熱性、機械強度、耐水性を得ることができる。
【００４５】
なお、本発明のエポキシ樹脂組成物は、半硬化状態とすることもできる。半硬化状態とするには、エポキシ樹脂組成物を１００〜１８５℃で１０〜６０分予備加熱を行えばよく、このようにして得られた半硬化物はタッキング性がなくハンドリング性が向上する、また成形時間を短縮することもできる。
【００４６】
本発明の成形品の用途は特に限定されないが、耐熱性、成形性が良いことから、シンクやバス等の住建部材、積層板や封止材等の電子材料等として好適に用いられる。
【実施例】
【００４７】
以下、実施例により本発明をさらに詳しく説明するが、本発明はこれらの実施例に何ら限定されるものではない。
（実施例１、２）
表1の配合に基づき、次の手順でエポキシ樹脂組成物を調製した。
【００４８】
エーテル基含有エポキシ樹脂であるジエチレングリコールジグリシジルエーテル（商品名ＳＲ−２ＥＧ、エポキシ当量１４９ｇ／ｅｑ、阪本薬品工業（株）製）に、ポリフェノール硬化剤であるタンニンを含有する植物の抽出成分である縮合型タンニン（タンニン含有率８０％以上、富士化学工業（株）製）を混合してディスパーで撹拌した。
【００４９】
その後、主剤のアリール環骨格または長鎖アルキル基を含有する疎水性エポキシ樹脂であるビスフェノールＡ型エポキシ樹脂（エピクロン８５０Ｓ、エポキシ当量１８５ｇ／ｅｑ、ＤＩＣ（株）製）を加え、ワニスを調製してエポキシ樹脂組成物を得た。
【００５０】
調製したエポキシ樹脂組成物を縦１００ｍｍ、横２００ｍｍ、厚さ３ｍｍのステンレスの型に流し込み注型成形を行った。乾燥機内で１２０℃、３０分間、さらに１５０℃、６０分間の条件で加熱硬化を行った。
（実施例３）
主剤のアリール環骨格または長鎖アルキル基を含有する疎水性エポキシ樹脂としてエポキシ化亜麻仁油（商品名「エポサイザーＷ−１０９」、オキシラン酸素９．０＜、ＤＩＣ（株）製）、ポリフェノール硬化剤としてタンニンを含有する植物の抽出成分であるタンニン酸ＡＬ（加水分解型、タンニン含有率９６％以上、富士化学工業（株）製）、エーテル基含有エポキシ樹脂としてグリセリンポリグリシジルエーテル（商品名「ＳＲ−ＧＬＧ」、エポキシ当量１７０ｇ／ｅｑ、阪本薬品工業（株）製）を表１の配合に基づいて混合した以外は実施例１と同様にしてワニスを調製しエポキシ樹脂組成物を得た。このエポキシ樹脂組成物を実施例１と同様にして加熱硬化した。
（比較例１）
エーテル基含有エポキシ樹脂を配合しなかった以外は実施例１と同様にしてワニスを調製しエポキシ樹脂組成物を得た。このエポキシ樹脂組成物を実施例１と同様にして加熱硬化した。
（比較例２）
実施例１において、エーテル基含有エポキシ樹脂に代えて、エーテル基を含有しないエポキシ樹脂としてエポキシ化亜麻仁油（商品名「エポサイザーＷ−１０９」、オキシラン酸素９．０＜、ＤＩＣ（株）製）を用いた。そして表１の配合に基づいて実施例１と同様にしてワニスを調製しエポキシ樹脂組成物を得た後、このエポキシ樹脂組成物を実施例１と同様にして加熱硬化した。
【００５１】
実施例１〜３および比較例１、２について次の評価を行った。
１．エポキシ樹脂組成物の相溶性
[混練・加熱混練時の状態]
エポキシ樹脂組成物の調製時における混練・加熱混練時の状態を、均一・やや不均一・不均一の３段階で評価した。
２．硬化物の物性
主剤、硬化剤、相溶化剤が反応しているのか、相分離が生じていないのかを硬化物の全光線透過率、および溶剤への溶解性を測定することで評価した。
［透明性］
厚さ１００μｍのフィルムを作製して可視光（３５０〜７００ｎｍ）における全光線透過率を測定することで透明性を評価した。全光線透過率が６０％以上のものは透明、それより低いものは不透明とした。
［溶剤への溶解性］
硬化物から５０ｍｍ×５０ｍｍ×３ｍｍの試験片を切り出し、質量の１０倍量のアセトン溶液に５時間浸漬させ重量変化を調べた。浸漬前後で２質量％以上の重量減少があったものを×、無かったものを○と判定した。
（実施例４〜８）
主剤のアリール環骨格または長鎖アルキル基を含有する疎水性エポキシ樹脂としてエピクロン８５０Ｓ（ビスフェノールA型エポキシ樹脂、１８５ｇ／ｅｑ、ＤＩＣ（株）製）、フェノール硬化剤としてタンニンを含有する植物の抽出成分であるタンニン酸ＡＬ（加水分解型、タンニン含有率９６％以上、富士化学工業（株）製）、エーテル基含有エポキシ樹脂としてＳＲ−ＧＬＧ（グリセリンポリグリシジルエーテル、１７０ｇ／ｅｑ、阪本薬品工業（株）製）を表２の配合に基づいて混合した。なお、実施例６では主剤のアリール環骨格または長鎖アルキル基を含有する疎水性エポキシ樹脂としてエポキシ化亜麻仁油（商品名「エポサイザーＷ−１０９」、オキシラン酸素９．０＜、ＤＩＣ（株）製）を用いた。
【００５２】
エーテル基含有エポキシ樹脂にフェノール硬化剤を混合してディスパーで撹拌し、その後、主剤のアリール環骨格または長鎖アルキル基を含有する疎水性エポキシ樹脂を加え、ワニスを調製した。調製したワニスを縦１００ｍｍ、横２００ｍｍ、厚さ３ｍｍのステンレスの型に流し込み注型成形を行った。乾燥機内で１２０℃、３０分間、さらに１５０℃、６０分間の条件で加熱硬化を行った。
【００５３】
実施例４〜８における硬化物の物性について次の評価を行った。
［透明性］
上記の実施例１〜３、比較例１、２と同様の方法で評価を行った。
［溶剤への溶解性］
上記の実施例１〜３、比較例１、２と同様の方法で評価を行った。
[ガラス転移温度]
ガラス転移温度はセイコーインスツルメンツ社製ＥＸＳＴＡＲ６０００ ＤＭＳ熱分析装置を用いて損失弾性率の最大値から求めた。測定は１５〜２００℃、昇温速度３℃／ｍｉｎ、周波数１Ｈｚの条件で行った。
［曲げ強度および曲げ弾性率］
曲げ強度および曲げ弾性率の測定はＪＩＳ Ｋ ７１７１に準拠して行った。得られた成形体はダイヤモンドカッターを用いて１００ｍｍ×１０ｍｍ×３ｍｍに切り出した。島津製のオートグラフＡＧ−Ｘを用いてヘッドスピード２ｍｍ／ｍｉｎ、荷重１０ｋＮ、支点間距離は８０ｍｍに設定して３点曲げ試験を行い、曲げ強度、曲げ弾性率を測定した。
【００５４】
評価結果を表１および表２に示す。
【００５５】
【表１】
0005437929.tif 000002
【００５６】
【表２】
0005437929.tif 000003
【００５７】
表１より、アリール環骨格または長鎖アルキル基を含有する疎水性エポキシ樹脂、この疎水性エポキシ樹脂に非相溶のフェノール硬化剤、およびエーテル基含有エポキシ樹脂からなる相溶化剤を含有するエポキシ樹脂組成物を用いた実施例１〜３では、加熱混練による均一性が向上し、硬化物は透明で、アセトンに不溶であった。
【００５８】
一方、比較例１では相溶化剤を配合しなかったところ、加熱混練時の状態が不均一になり、硬化物は不透明で、アセトンに溶解した。
【００５９】
比較例２では実施例１の相溶化剤に代えてエポキシ化亜麻仁油を配合したが、加熱混練時の状態が不均一になり、硬化物は不透明で、アセトンに溶解した。
【００６０】
また、表２より、主剤としてのアリール環骨格または長鎖アルキル基を含有する疎水性エポキシ樹脂、フェノール硬化剤、およびエーテル基含有エポキシ樹脂からなる相溶化剤の配合比率を各種のものに変更した実施例４〜８では、硬化物は透明で、アセトンに不溶であるとともに、ガラス転移温度、曲げ強度、曲げ弾性率の各種物性も備えていた。